ВОДНОЕ СВЯЗУЮЩЕЕ СРЕДСТВО ДЛЯ ПРИМЕНЕНИЯ В ТЕРМИЧЕСКОЙ СВАРКЕ

1. Применение водной дисперсии в лаке для термической сварки для сварки алюминиевых поверхностей применительно к стиролу, ПЭТ (полиэтилентерефталату), ПМК (полимолочной кислоте) или ПВХ (поливинилхлориду), отличающееся тем, что этот лак для термической сварки перед сваркой в один слой наносится на поверхность алюминия, что этот лак для термической сварки по меньшей мере на 50% масс., состоит из водной дисперсии, и что эта водная дисперсия имеет первую полимерную фазу с температурой стеклования между -20 и 30°С и вторую полимерную фазу с температурой стеклования между 20 и величиной ниже 50°С, причем вторая полимерная фаза содержит, в пересчете на сумму обеих полимерных фаз, от 2 до 10% масс. кислот, способных сополимеризоваться с метакрилатами.
2. Применение водной дисперсии по п. 1, отличающееся тем, что эта дисперсия по меньшей мере из двух полимерных фаз содержит в диапазоне между 15 и 64% масс. полимеров, которые имеют от 25 до 78% масс. сложных алкиловых эфиров метакриловой кислоты, от 4 до 40% масс., сложных алкиловых эфиров акриловой кислоты, от 2 до 9% масс., кислот, способных сополимеризоваться с метакрилатами, и до 20% масс. других мономеров, которые могут сополимеризоваться с (мет)акрилатами, однако сами по себе не являются (мет)акрилатами.
3. Применение водной дисперсии по п. 1, отличающееся тем, что полимеры в этой дисперсии содержат от 49 до 65% масс. сложного алкилового эфира метакриловой кислоты, от 17 до 30% масс. сложного алкилового эфира акриловой кислоты, от 3 до 8% масс. (мет)акриловой кислоты и от 8 до 15% масс, стирола.
4. Применение водной дисперсии по п. 1, отличающееся тем, что первая полимерная фаза имеет температуру стеклования между -10 и 25°С, особенно между -5 и 5°С, а вторая полимерная фаза температуру стеклования между 30 и 45°С.
5. Применение водной дисперсии по п. 1, отличающееся тем, что полимер в дисперсии дополнительно содержит от 2 до 12% масс, сложного алкилового эфира (мет)акриловой кислоты, имеющего по меньшей мере одну другую функциональную группу.
6. Применение водной дисперсии по п. 5, отличающееся тем, что сложный алкиловый эфир (мет)акриловой кислоты, имеющий по меньшей мере одну другую функциональную группу, представляет собой гидроксиэтил(мет)акрилат, который содержится в полимере в количестве от 3 до 7% масс., предпочтительно от 4 до 6% масс.
7. Применение водной дисперсии по п. 1, отличающееся тем, что полимеры в сумме составлены из количества от 37 до 70% масс. метилметакрилата и/или бутилметакрилата, от 12 до 35% масс. сложного алкилового эфира акриловой кислоты с 1-4 атомами углерода в алкиле, от 3 до 7% масс. гидроксифункционального (мет)акрилата, от 2 до 9% масс. (мет)акриловой кислоты и от 4 до 20% масс. стирола.
8. Применение водной дисперсии по п. 7, отличающееся тем, что полимеры в сумме составлены из количества от 49 до 65% масс. метилметакрилата и/или бутилметакрилата, от 20 до 30% масс. сложного алкилового эфира акриловой кислоты с 1-4 атомами углерода в алкиле, от 4 до 6% масс. гидроксифункционального (мет)акрилата, от 5 до 7% масс. (мет)акриловой кислоты и от 8 до 15% масс. стирола.
9. Применение водной дисперсии по п. 1, отличающееся тем, что водная дисперсия была получена при помощи эмульсионной полимеризации, причем загружается первая смесь мономеров, которая приводит к полимеру с температурой стеклования между -20 и 30°С, и после полимеризации этой смеси мономеров добавляется и полимеризуется вторая смесь мономеров, которая приводит к полимеру с температурой стеклования между 20 и величиной меньше 50°С, и что обе полимерные фазы присутствуют в форме частиц типа ядро-оболочка.
10. Применение водной дисперсии по одному из пп. 1-9, отличающееся тем, что первая смесь мономеров содержит гидроксифункциональные (мет)акрилаты, что вторая смесь мономеров содержит карбоновые кислоты, способные сополимеризоваться с (мет)акрилатами, и что массовое соотношение обеих смесей мономеров между собой находится в диапазоне между 1 к 9 и 8 к 2.